(57)【要約】      （修正有）【課題】高解像度および高透過率を維持しながら、減じられた分光透過率損失および減じられたクロストークを伴う、高いコア対クラッディング面積比を有する、光学的に向上させられた高解像度イメージガイドを提供する。【解決手段】光ファイババンドルと、光ファイババンドルを包囲する保護シースと、を備えるイメージガイドであって、光ファイババンドルは、それぞれイメージ入力端部およびイメージ出力端部を有する複数の光ファイバであって、各光ファイバは、コア１およびコアを包囲するクラッディング２を有する複数の光ファイバと、光ファイバのうちの１つまたは複数を物理的に分離させるために光ファイバの間に分散させられた複数の粒子４と、光ファイバの間に配置されたクラッディング延長液体３と、を備える。【選択図】図３Ａ
2020112799.tif 000002
【特許請求の範囲】
【請求項１】
光ファイババンドルと、前記光ファイババンドルを包囲する保護シースと、を備えるイメージガイドであって、前記光ファイババンドルは、
それぞれイメージ入力端部およびイメージ出力端部を有する複数の光ファイバであって、各光ファイバは、コアおよび前記コアを包囲するクラッディングを有する複数の光ファイバと、
前記光ファイバのうちの１つまたは複数を物理的に分離させるために前記光ファイバの間に分散させられた複数の粒子と、
前記光ファイバの間に配置されたクラッディング延長液体と、
を備える、
イメージガイド。
【請求項２】
前記粒子は、０．１０〜０．７５μｍの直径を有する、
請求項１記載のイメージガイド。
【請求項３】
前記粒子は、シリコーン樹脂、滑石末、グラファイト、窒化ホウ素、ＰＴＦＥ粉末またはそれらの組合せを含む、
請求項１記載のイメージガイド。
【請求項４】
前記粒子は、メチルシルセスキオキサンを含む、
請求項１記載のイメージガイド。
【請求項５】
前記クラッディング延長液体の屈折率は、前記クラッディングの屈折率より０．２００以下だけ小さい、
請求項１記載のイメージガイド。
【請求項６】
前記クラッディング延長液体の接触角度は、２５〜１１０度である、
請求項１記載のイメージガイド。
【請求項７】
前記クラッディング延長液体は、ポリエチレングリコール、シクロプロピルメチルケトン、ジエチルフタレート、ジ−Ｎ−ブチルスルホキシド、３−メチルシクロヘキサノン、シクロブタノンジブチルケトン、パーフルオロポリエーテル、屈折率および／または粘度を調節する添加物を含むまたは含まない水、光学ゲル、イマージョンオイルまたはこれらの組合せを含む、
請求項１記載のイメージガイド。
【請求項８】
前記クラッディング延長液体は、染料を含む、
請求項１記載のイメージガイド。
【請求項９】
前記クラッディングの外側に、非機能性シランが提供されている、
請求項１記載のイメージガイド。
【請求項１０】
各光ファイバは、１０μｍ以下の直径を有する、
請求項１記載のイメージガイド。
【請求項１１】
前記イメージガイドは、５５０ｎｍにおける２５％以上の透過率、４５０〜７００ｎｍにおける１５％以下の透過率変化、１００ｌｐ／ｍｍ以上の解像度および０．９０以上のコントラスト値を有する、
請求項１記載のイメージガイド。
【請求項１２】
前記クラッディングの横断面に対する前記コアの横断面の面積比は、２０〜６０％である、
請求項１記載のイメージガイド。
【請求項１３】
物理的に分離させるための前記粒子は、キャリア液体を使用して前記光ファイバの間に分散させられ、次いで、キャリアが蒸発させられ、次いで、前記光ファイバの間にクラッディング前記延長液体が提供される、
請求項１記載のイメージガイド。
【請求項１４】
前記イメージガイドは、内視鏡のコンポーネントである、
請求項１記載のイメージガイド。
【請求項１５】
イメージガイドであって、前記イメージガイドは、
それぞれイメージ入力端部およびイメージ出力端部を有する複数の光ファイバを有する光ファイババンドルであって、各光ファイバは、コアおよび前記コアを包囲するクラッディングを有する光ファイババンドルと、
前記光ファイババンドルを包囲する保護シースと、
を備え、
前記イメージガイドは、５５０ｎｍにおける２５％以上の透過率、４５０〜７００における１５％以下の透過率変化、１００ｌｐ／ｍｍ以上の解像度および０．９０以上のコントラスト値を有する、
イメージガイド。
【請求項１６】
前記透過率は、５５０ｎｍにおいて３５％以上である、
請求項１５記載のイメージガイド。
【請求項１７】
前記透過率変化は、４５０〜７００ｎｍにおいて７．５％以下である、
請求項１５記載のイメージガイド。
【請求項１８】
前記解像度は、１１０ｌｐ／ｍｍ以上である、
請求項１５記載のイメージガイド。
【請求項１９】
前記イメージガイドは、前記光ファイバのうちの１つまたは複数を物理的に分離させるために前記光ファイバの間に分散させられた複数の粒子を有する、
請求項１５記載のイメージガイド。
【請求項２０】
前記粒子は、０．１０〜０．７５μｍの直径を有する、
請求項１９記載のイメージガイド。
【請求項２１】
前記粒子は、シリコーン樹脂、滑石末、グラファイト、窒化ホウ素、ＰＴＦＥ粉末またはそれらの組合せを含む、
請求項１９記載のイメージガイド。
【請求項２２】
前記粒子は、メチルシルセスキオキサンを含む、
請求項１９記載のイメージガイド。
【請求項２３】
前記イメージガイドは、前記光ファイバの間に配置されたクラッディング延長液体を有する、
請求項１５記載のイメージガイド。
【請求項２４】
前記クラッディング延長液体の屈折率は、前記クラッディングの屈折率より０．２００以下だけ小さい、
請求項２３記載のイメージガイド。
【請求項２５】
前記クラッディング延長液体の接触角度は、２５〜１１０度である、
請求項２３記載のイメージガイド。
【請求項２６】
前記クラッディング延長液体は、ポリエチレングリコール、シクロプロピルメチルケトン、ジエチルフタレート、ジ−Ｎ−ブチルスルホキシド、３−メチルシクロヘキサノン、シクロブタノンジブチルケトン、パーフルオロポリエーテル、屈折率および／または粘度を調節する添加物を含むまたは含まない水、光学ゲル、イマージョンオイルまたはこれらの組合せを含む、
請求項２３記載のイメージガイド。
【請求項２７】
前記クラッディング延長液体は、染料を含む、
請求項２３記載のイメージガイド。
【請求項２８】
前記クラッディングの外側に、非機能性シランが提供されている、
請求項１５記載のイメージガイド。
【請求項２９】
各光ファイバは、１０μｍ以下の直径を有する、
請求項１５記載のイメージガイド。
【請求項３０】
前記クラッディングの横断面に対する前記コアの横断面の面積比は、２０〜６０％である、
請求項１５記載のイメージガイド。
【請求項３１】
前記イメージガイドは、前記光ファイバのうちの１つまたは複数を物理的に分離させるために前記光ファイバの間に分散させられた複数の粒子と、前記光ファイバの間に配置されたクラッディング延長液体と、を有し、物理的に分離させるための前記粒子は、キャリア液体を使用して前記光ファイバの間に分散させられ、次いで、キャリアが蒸発させられ、次いで、前記光ファイバの間に前記クラッディング延長液体が提供される、
請求項１５記載のイメージガイド。
【請求項３２】
前記イメージガイドは、内視鏡のコンポーネントである、
請求項１５記載のイメージガイド。
【発明の詳細な説明】
【技術分野】
【０００１】
関連出願に対する相互参照
本特許出願は、２０１９年１月１１日に出願された米国特許出願第６２／７９１０４３号明細書の利益を請求し、その内容は引用したことにより本明細書に組み入れられる。
【０００２】
本開示は、高解像度、高分光透過率、バランスの取れた分光透過率および低クロストークを備える、コア／クラッディング面積比が大きい、光学的に向上させられたイメージガイドに関する。
【背景技術】
【０００３】
浸出ファイババンドルなどのイメージガイドは、例えば、内視鏡において、光学情報を伝送することができる。浸出ファイババンドルは、概して、規定された形式で配置された複数の光ファイバを有する。光ファイバの直径は、１０μｍ未満であることができ、通常、高解像度イメージを提供するために０．５〜８μｍである。
【０００４】
浸出ファイババンドルを製造する方法は公知である。オーダされたファイバ配列を得るために、浸出ファイババンドルは、対応して配置されたファイババンドルプリフォーム、例えば、ガラスロッドまたはチューブを引っ張ることによって製造することができる。プリフォームは、エッチング可能ガラス、すなわち、酸、塩基または脱イオン水を用いた処理によって部分的に溶解させられることができるガラスから形成されたスペーサを有することができる。スペーサは、概して、チューブまたはロッドの形式である。個々の光ファイバの配列の間の距離は、エッチング可能スペーサの配置によって規定することができる。
【０００５】
浸出ファイババンドルプリフォームは、所望のファイバまたはファイババンドルの横断面が達成されるまで、公知のプロセスを用いて、熱を加えながら引っ張ることができる。このようなプロセスにおいて、スペーサは、光ファイバに融着させられることができ、個々の光ファイバの間のスペースを満たすことができる。イメージガイドを製造するために、融着されたファイババンドルの端部に、保護層を設けることができる。保護層は、酸および／またはアルカリ液に対して耐性であることができるのに対し、スペーサは、酸および／またはアルカリ液によって除去することができる。これにより、結合され、剛性でありかつ固定されたままの端部を備える可撓性のファイババンドルを製造するために、光ファイバが露出させられるまたはスペーサから分離させられることができる。端部は、光学的特性を高めるために研磨することができる。
【０００６】
内視鏡を含む製品のための浸出ファイババンドルシステムを有するイメージガイドのイメージ品質は、より高い解像度のイメージガイドを使用することによって改善することができる。解像度を高めるために、光ファイバコンポーネントの直径は通常減じられるが、減じられた光学クラッディング厚さは、通常、光損失を増大し、近くの光ファイバの間のクロストークを増大する。光損失は、全体的な伝送を低下させ、イメージガイドによって伝送されるイメージに対して目に見える色味を生じさせ、通常、最初は、より長い可視波長（例えば、赤色）が観察され、ファイバ直径が減少するに従って、より短い可視波長（例えば、オレンジ、黄色、緑、青および紫）に連続的に影響する。増大したクロストークは、イメージ中実度を劣化させる。なぜならば、ますます多くの光が１つのファイバから損失され、近くのファイバへ伝送されるからである。
【０００７】
ファイバクラッディングに対するファイバコアの比を減じることによって（例えば、ファイバクラッディングの厚さを増大することによってかつ／またはファイバコアの直径を減じることによって）分光透過率損失およびクロストークをある程度まで減じることができるが、これは、（同じファイバコア直径に対する増大したファイバクラッディング厚さの場合には）解像度を低下させ、（減じられたファイバコア直径の場合には）透過率を低下させ、しばしば、許容できる製品を製造することができない。
【発明の概要】
【課題を解決するための手段】
【０００８】
ファイバクラッディングに対するファイバコアの比を増大したとき光損失が増大しかつクロストークが増大するという予想に反して、開示のイメージガイドは、高解像度および高透過率を維持しながら、かつ分光透過率損失およびクロストークにおける対応する減少なしに、ファイバクラッディングに対するファイバコアの増大した比を有することができる。これらの利点は、光ファイバのうちの１つまたは複数と、光ファイバのうちの１つまたは複数に提供されたクラッディング延長液体とを物理的に分離させるために、光ファイバの間に分散させられた複数の粒子を有するイメージガイドを使用することによって達成することができる。結果的に生じるイメージガイドは、５５０ｎｍにおける２５％以上の透過率、４５０〜７００ｎｍにおける１５％以下の透過率変化、１００ｌｐ／ｍｍ以上の解像度および／または０．９０以上のコントラスト値を有することができる。
【０００９】
開示の光学的に向上させられた高解像度イメージガイドは、イメージ入力端部およびイメージ出力端部をそれぞれ有する複数の光ファイバを備える光ファイババンドルを有することができる。各光ファイバは、コアと、コアを包囲するクラッディングと、を有することができ、複数の光ファイバを、１つの包囲する保護シース内に束ねることができる。ファイババンドルは、光ファイバのうちの１つまたは複数を物理的に分離させるために光ファイバの間に分散させられた複数の粒子を有することができる。ファイババンドルは、光ファイバのうちの１つまたは複数に提供されたクラッディング延長液体を有することができる。
【図面の簡単な説明】
【００１０】
【図１Ａ】分離粒子を有さない４つの光ファイバの集合体を示している。
【図１Ｂ】光ファイバの間に分散させられた物理的分離粒子を備える４つの光ファイバの集合体を示している。
【図２Ａ】光ファイバコアおよび光ファイバクラッディングを有する光ファイバを示している。
【図２Ｂ】光ファイバクラッディングに提供されたクラッディング延長液体を示している。
【図２Ｃ】光ファイバクラッディングに提供された、染料を含むクラッディング延長液体を示している。
【図３Ａ】光ファイバクラッディングに提供されたクラッディング延長液体と、隣接する光ファイバの間の分離を提供するためにクラッディング延長液体内に配置された物理的分離粒子と、を備える、光ファイバコアおよび光ファイバクラッディングを有する光ファイバを示している。
【図３Ｂ】光ファイバクラッディングに提供された、染料を含むクラッディング延長液体を示している。
【図４】実施例１のイメージガイドＡのための透過率スペクトルを示している。
【図５】さまざまなクラッディング延長液体のための透過率スペクトルを示している。
【発明を実施するための形態】
【００１１】
本開示は、ファイバクラッディングに対するファイバコアの増大した比を有してもよくかつ高解像度および高透過率を維持しながら、減じられた分光透過率損失および減じられたクロストークを生じなくてもよい、例えば、内視鏡システムにおいて使用される浸出ファイババンドルおよび巻かれたファイババンドルなどの、光学的に向上させられた高解像度イメージガイドを説明する。イメージガイドは、５５０ｎｍにおける２５％以上の透過率、４５０〜７００ｎｍにおける１５％以下の透過率変化、１００ｌｐ／ｍｍ以上の解像度および／または０．９０以上のコントラスト値を有することができる。
【００１２】
光学的に向上させられた高解像度イメージガイドは、イメージ入力端部およびイメージ出力端部をそれぞれ有する複数の光ファイバを備える光ファイババンドルを有することができる。各光ファイバは、コアと、コアを包囲するクラッディングとを有することができ、複数の光ファイバを１つの包囲する保護シース内に束ねることができる。
【００１３】
場合によっては物理的分離粒子およびクラッディング延長液体の提供前に、クラッディングの外側に、非機能性シランを提供することができる。非機能性シランは、繊維に疎水性表面および潤滑性表面を提供することができる。疎水性質は水をはじく。さもなければ、水は、機械的荷重の存在においてガラスを弱める。これにより、疎水性質は、繊維強度を高める。表面潤滑性は、隣接する繊維の間の摩耗を防止する助けとなる。
【００１４】
イメージガイドは、光ファイバのうちの１つまたは複数を物理的に分離させるために光ファイバの間に分散させられた複数の粒子を有することができる。粒子は、個々の光ファイバの全てまたはいくつかの部分を物理的に分離させ、個々の光ファイバの間の摩耗および摩擦を低減することがあり、いかなる特定の理論にも拘束されることなく、粒子は、イメージガイドの長さに沿って個々の光ファイバの間のクロストークを低下させることにも貢献することができる。
【００１５】
図１Ａに、分離粒子を有さない４つの光ファイバ１の集合体を備えるファイババンドルが示されている。図１Ｂは、光ファイバ１の間の物理的接触を緩和し、場合によっては、光ファイバ１の間のクロストークを低下させるために、光ファイバ１の間に分散させられた物理的分離粒子２を備える４つの光ファイバ１の集合体を示している。
【００１６】
いくつかの実施の形態における物理的分離粒子は、約０．１０〜０．７５μｍ、約０．５〜０．７μｍまたは約０．４５〜０．５５μｍの直径を有することができる。粒子は、粒子がガラス繊維に擦り傷を付けないまたはガラス繊維を摩耗させないように、ガラス繊維の硬さより低い硬さを有することができる。粒子は、それぞれ球形またはあらゆるその他の形状であることができる、シリコーン樹脂粒子、滑石末、グラファイト、窒化ホウ素、ＰＴＦＥ粉末またはそれらの組合せを含むがこれらに限定されない、個々の光ファイバの間に物理的分離を提供するあらゆる適切な粒子を含むことができる。シリコーン樹脂粒子は、例えば、メチルシルセスキオキサンを含むことができる。
【００１７】
イメージガイドは、光ファイバの間に配置されたクラッディング延長液体を有することができる。クラッディング延長液体は、全内部反射を補助するために、ファイバクラッディングの屈折率と等しいまたはそれより低い屈折率を有するべきである。クラッディング延長液体の屈折率が増大しかつクラッディングの屈折率に近づくにつれて、透過率が改善することがある。イメージガイドの最終用途のための意図された波長において、クラッディング延長液体の屈折率が、０．３００以下、０．２５０以下、０．２００以下、０．１５０以下、０．１００以下、０．０５０以下、０．０２５以下だけクラッディングの屈折率より低いとき、適切な透過率を達成することができる。コアとクラッディングとの屈折率の差は、システムの開口数を決定し、より大きな差がより大きなＮＡを生じる。ある範囲のＮＡは、入力および出力光学系へのイメージガイドのカップリングのために望ましい。
【００１８】
いかなる特定の理論にも拘束されることなく、クラッディング延長液体は、ファイバクラッディングの有効光学厚さを延長することができ、これにより、分光透過率損失を減じる。クラッディング延長液体は、可視スペクトルにわたって実質的に透過すべきであり、すなわち、４００〜７００ｎｍの低い吸収を有するべきである。吸収がこの範囲であるならば、クラッディング延長液体は、光ファイバから損失された光を反射するのではなく、吸収する。ポリエチレングリコール（ＰＥＧ）および水などのある液体は、図５に示したようにファイババンドルに提供されたとき、異なる透過率スペクトルを提供する。クラッディング延長液体の有効性に関係する、その他の光学分散に関連する特性もあり得る。
【００１９】
クラッディング延長液体は、光ファイバクラッディングまたはシランコーティングされたガラスクラッディングとの好ましい範囲の接触角度を有してもよい。接触角度は、空気−液体−固体の境界面の空気側において測定した、固体表面と液滴との間に形成される角度であると定義される。いくつかの実施の形態において、クラッディング延長液体の接触角度は、２０度以上、２５度以上、３０度以上、３５度以上または４０度以上である。接触角度の上限は、例えば、１１０、１００または９０度であることができる。
【００２０】
クラッディング延長液体の選択は、温度および環境的安定性の制約を考慮すべきである。例えば、いくつかのＰＥＧ配合物は、中温で固化し、これは、クラッディング延長液体の利点を低減するまたは完全に排除する。さらに、クラッディング延長液体は、製品の合理的な貯蔵寿命および現場における使用を提供するために、長期間にわたって安定しているべきである。
【００２１】
屈折率は、波長の関数である。クラッディング延長液体の屈折率は、４００〜７００ｎｍの全波長にわたってファイバクラッディング以下であることが望ましい。いくつかの実施の形態において、クラッディング延長液体は、５８９ｎｍにおける１．３０より大きいまたは１．４５より大きい屈折率、２００℃より高い沸点および／または０．４未満のログ（粘度）を有する。クラッディング延長液体が希釈剤において提供されるならば、希釈剤は、５８９ｎｍにおける１．３８〜１．４５の屈折率、７０〜２００℃の沸点および／または０．４〜１．０のログ（粘度）を有するべきである。
【００２２】
いくつかの実施の形態におけるクラッディング延長液体は、ポリエチレングリコール、シクロプロピルメチルケトン、ジエチルフタレート、ジ−Ｎ−ブチルスルホキシド、３−メチルシクロヘキサノン、シクロブタノンジブチルケトン、クライトックスなどのパーフルオロポリエーテル、屈折率および／または粘度を調節する添加物を含むまたは含まない水、Nye Lubricants Inc.から提供されている光学カップリング流体ＯＣＦ−４４６などの光学ゲル、天然の炭化水素とのテルフェニルの組合せなどのイマージョンオイル、またはこれらの組合せを含むことができる。
【００２３】
物理的分離粒子およびクラッディング延長液体は、同じ混合物においてまたはクラッディングに順次提供されてもよいが、いくつかの実施の形態において、まず液体キャリアを使用して物理的分離粒子を提供し、次いでキャリアを蒸発させ、次いでクラッディング延長液体を提供することが有利である可能性がある。順次付加は、液体キャリアとクラッディング延長液体との特性の差を埋め合わせるために有利であることがある。液体キャリアの特性は、物理的分離粒子が適切に懸濁させられ、均一に分散させられかつ適切な分散密度を有することを保証するように選択することができる。いくつかの場合において、物理的分離粒子がクラッディング延長液体と同じ混合物に入っている場合、物理的分離粒子は十分に提供されることができないことがある。物理的分離粒子は、完全にまたは部分的にクラッディング延長液体に入っていてもよいかつ／または例えば液滴またはクラッディング延長液体がファイバに配置されているときクラッディング延長液体の近くにあってもよい。
【００２４】
図２Ａは、光ファイバコア１および光ファイバクラッディング２を有する光ファイバを示している。図２Ｂは、光ファイバクラッディング２に提供されたクラッディング延長液体３を示している。図２Ｃは、光ファイバクラッディング２に提供された、染料４を含むクラッディング延長液体を示している。図３Ａは、光ファイバクラッディング２に提供されたクラッディング延長液体３と、隣接する光ファイバの間の分離を提供するためにクラッディング延長液体３内に配置された物理的分離粒子４と、を備える、光ファイバコア１および光ファイバクラッディング２を有する光ファイバを示している。図３Ｂは、光ファイバクラッディング２に提供された、染料５を含むクラッディング延長液体を示している。
【００２５】
ファイババンドルも、クラッディング延長液体に加えることができる染料を含むことができる。いかなる特定の理論にも拘束されることなく、染料は、光学的透過率スペクトルの特定の部分の減衰を調節することができる。これは、時には有利である。なぜならば、染料なしに使用されるクラッディング延長液体は、最適未満の光透過を生じる可能性があるからである。加えて、いかなる特定の理論にも拘束されることなく、染料は、クラッディング延長液体および分離粒子の組合せによって十分に減じられないことがあるクロストークを減衰させることができる。
【００２６】
各光ファイバは、１０μｍ以下または約１〜５μｍの直径を有することができる。クラッディングの断面積に対するコアの断面積の面積比は、２０％以上、３０％以上、４０％以上または５０％以上であることができる。いくつかの実施の形態において、比は、２０〜６０％である。コアおよびクラッディングと、酸に可溶性でないガラスと、を備える円形の光ファイバの場合、約１μｍのファイバ直径のための４００ｎｍにおける光透過率のための下限は、約１０％の面積比である。７００ｎｍにおける光透過率の場合、約２μｍのファイバ直径のための下限は、約１０〜２０％の面積比である。これらの限度は、延長させられてもよい。
【００２７】
透過率は、表面反射のための補正なしの透過である。透過率を測定するために、モノクロメータからの平行光源がイメージガイド内へ発射され、そこで、発射された光の開口は完全にイメージガイドのイメージング領域内に閉じ込められ、光は、検出器を備えた積分球ぎ装品を使用してイメージガイドの反対側の端部において収集される。イメージガイド透過率を測定する前に、基線測量が行われ、そこで、光路は直接的であり、発射開口から積分球の入口までクローズカップルされている。これは、全波長のための１００％Ｔを確立するための基準状態として使用される。なぜならば、光源は、全波長のために均一な出力を有しておらず、検出器も、波長に影響されるからである。透過率は、０．４ｍｍの直径の発射開口を備える透過ベンチ（Optronic Laboratories Inc. model OL 750-D モノクロメータ）を使用しかつ基線状態として空気（光路にイメージガイドは存在しない）を使用して決定される。透過率スペクトルは、１０ｎｍの増分で４００から７００ｎｍまで収集される。光源は、タングステンランプである。積分球内の検出器は、シリコンタイプである。透過率変化は、４５０〜７００ｎｍの範囲にわたる全波長のための最大透過率と最小透過率との差である。例えば、４５０〜７００ｎｍの図４における透過率変化は、７．５％であり、これは、４５０ｎｍにおける３６．３％の透過率と、７００ｎｍにおける４３．８％の透過率との差である。本明細書に記載されたイメージガイドは、５５０ｎｍにおける２５％以上の透過率、１００ｌｐ／ｍｍ以上の解像度および／または０．９０以上のコントラスト値を同時に有しながら４５０〜７００ｎｍにおいて１５％以下の透過率変化を有することができる。
【００２８】
解像度は、グループ６および７に中心合わせされた、バックライトされたUSAF 1951ターゲットと直接接触するようにイメージガイドの一方の端部を配置することによって決定される。バックライトは、照明ガイドを介してオパールガラスディフューザに提供される白色ＬＥＤ光源（Moritex SCHOTT LLS 3）からの光である。オパールガラスは、クロム・オン・ガラスUSAF 1951ターゲットの裏側と接触してクローズカップルされている。イメージガイドの反対側の端部は、約２００ｘの総合倍率において顕微鏡（Keyence VHX-5000）によって観察される。透過されたイメージは、分解可能なグループ／エレメント対のために検査される。グループ／エレメントは、バーが、バックライトされた光によって視覚的に輪郭を描かれたならば分解されたと考えられる。注意したいのは、ターゲットの鉛直方向および水平方向のバーを分解する能力においてターゲットの向きに対するイメージガイドにおける光ファイバ配列の向きにある程度の依存があるということである。本明細書に記載されたイメージガイドは、５５０ｎｍにおける２５％以上の透過率、４５０〜７００ｎｍにおける１５％以下の透過率変化および／または０．９０以上のコントラスト値を同時に有しながら１００ｌｐ／ｍｍ以上の解像度を有することができる。
【００２９】
コントラスト値は、バックライトされるUSAF 1951ターゲットを使用して測定され、ここで、マスクされた領域と、均等の空間的寸法の隣接する透過領域とが、それぞれ、ダークパッチおよび光パッチとして使用される。イメージガイドは、USAFターゲットのこの領域と直接接触して配置されており、この領域のイメージをイメージガイドの反対側の端部へ透過する。デジタルカメラが装備された顕微鏡は、イメージガイドによって透過されるイメージのデジタルイメージをキャプチャするために使用される。キャプチャされたイメージから、各パッチにおける平均的なグレースケール値が決定される。関連するコントラスト測定基準は、ＣＶ＝（ｇw−ｇb）／（ｇw＋ｇb）として計算され、ＣＶはコントラスト値、ｇwは光パッチにおける平均的なグレースケール値、ｇbはダークパッチにおける平均的なグレースケール値である。０．０のコントラスト値は、光パッチとダークパッチとの間にコントラストがないことを示しており、１．０のコントラスト値は、光パッチとダークパッチとの間に最大限のコントラストがあることを示している。コントラストは、グループ４−グループ５基準インジケータに中心合わせされた、バックライトされたUSAF 1951ターゲットと直接接触するように各イメージガイドの一方の端部を配置することによって決定される。バックライトは、照明ガイドを介してオパールガラスディフューザに提供される白色ＬＥＤ光源（Moritex SCHOTT LLS 3）からの光である。オパールガラスは、クロム・オン・ガラスUSAF 1951ターゲットと接触してクローズカップルされている。イメージガイドの反対側の端部は、デジタルカメラが取り付けられた、約２００ｘ総合倍率における顕微鏡（Keyence VHX-5000）を使用して観察される。カメラは、固定された開口および固定された露光時間に設定される。セッションの始めに、バックライト強度は、カメラのダイナミックレンジをウォッシュアウトすることを回避するように設定され、この設定は、全ての測定のために一定に保持される。本明細書に記載されたイメージガイドは、５５０ｎｍにおける２５％以上の透過率、４５０〜７００ｎｍにおける１５％以下の透過率変化および／または１００ｌｐ／ｍｍ以上の解像度を同時に有しながら０．９０以上のコントラスト値を有する。
【００３０】
いくつかの実施の形態において、５５０ｎｍにおける透過率は、２５％以上、３０％以上、３５％以上、４０％以上、４５％以上または５０％以上である。いくつかの実施の形態において、４５０〜７００ｎｍの透過率変化は、１５％以下、１０％以下、７．５％以下、５％以下または２．５％以下である。いくつかの実施の形態において、解像度は、１００ｌｐ／ｍｍ以上（これは、５．０μｍのファイバ直径に対応することができる）、１１０ｌｐ／ｍｍ以上（これは、４．５μｍのファイバ直径に対応することができる）、１２５ｌｐ／ｍｍ以上（これは、４．０μｍのファイバ直径に対応することができる）、１４０ｌｐ／ｍｍ以上（これは、３．５μｍのファイバ直径に対応することができる）、１６５ｌｐ／ｍｍ以上（これは、３．０μｍのファイバ直径に対応することができる）、２００ｌｐ／ｍｍ以上（これは、２．５μｍのファイバ直径に対応することができる）、２５０ｌｐ／ｍｍ以上（これは、２．０μｍのファイバ直径に対応することができる）である。いくつかの実施の形態において、コントラスト値は、０．９０以上、０．９２以上、０．９４以上または０．９６以上である。
【００３１】
実施例
実施例１
１．６０５のガラスコア屈折率、１．５５６のガラスクラッディング屈折率、４．８μｍの光ファイバ直径、４１％の面積比（エッチング可能なガラススペーサを有さない）、０．４５ｍｍのバンドル直径、１０００ｍｍのバンドル長さおよび７８００の近似ファイバ数を備える浸出ファイババンドルが、以下のように処理された。
【００３２】
浸出された状態における６つのバンドルＡ〜Ｆ、すなわちルーズファイバは、２００証明エタノール（Pharmco-AAPER SIS Formula A-I）における球形シリコーン樹脂粒子（直径が約０．５〜０．７μｍ、Momentive brand, XC99-A8808）の２３ｇ／Ｌの十分に混合された溶液に浸された。バンドルは溶液から除去され、エタノールは、空気中で２時間バンドルから蒸発させられた。体積による染料の１０００ごとの約５．６パートを備えるポリエチレングリコール４００（EMD Millipore Corp）の容積が、各バンドルに液滴で５０ｍｍごとに提供され、各液滴は約１０〜１５μＬであった。染料は、イメージガイドの結果として生じる透過率スペクトルのバランスを取るように選択された、FD&C赤４０、FD&C赤３およびFD&C青１の組合せから成っていた。溶液は、２時間バンドル内に染み込まされ、その後、各バンドルは、イメージガイドＡ〜Ｆを製造するためにシースによってカバーされた。
【００３３】
イメージガイドＡ〜Ｆは、透過率、解像度およびコントラストのために測定された。透過率は、０．４ｍｍの直径の発射開口を備える、前に詳述したように配置された透過ベンチ（Optronic Laboratories Inc. model OL 750-D モノクロメータ）を使用しかつ基準状態として空気（光路にイメージガイドは存在しない）を使用して決定された。透過率スペクトルは、１０ｎｍの増分で４００から７００ｎｍまで収集された。イメージガイドＡのために図４に示されかつ全てのイメージガイドのために表１にさらに詳述されているように、全てのイメージガイドは、５５０ｎｍにおいて４０％の透過率を超えていた。全てのイメージガイドは、４５０〜７００ｎｍにおいて最大透過率と最小透過率との間で１０％未満の透過率変化も示した。
【００３４】
【表１】
2020112799.tif 000003
【００３５】
イメージガイドＡ〜Ｆの解像度は、グループ６および７に中心合わせされた、バックライトされたUSAF 1951ターゲットと直接接触するように各イメージガイドの一方の端部を配置することによって決定された。イメージガイドの反対側の端部は、約２００ｘの総合倍率において顕微鏡（Keyence VHX-5000）によって観察された。透過されたイメージは、分解可能なグループ／エレメント対のために検査された。グループ／エレメントは、バーが、バックライトされた光によって視覚的に輪郭を描かれたならば分解されたと考えられた。ターゲットの鉛直方向および水平方向のバーを分解する能力においてターゲットの向きに対するイメージガイドにおける光ファイバ配列の向きにある程度の依存があった。全てのバンドルは、解像度グループ６／エレメント５（１０２ｌｐ／ｍｍにほぼ等しい）またはそれよりも良い（表２に示されている）まで観察された。より高い周波数グループ／エレメントを分解する能力が示されたが、バーターゲットトゥイメージガイドファイバアレイ向きにおける不一致は、イメージガイドのフルセットのためのグループ６／エレメント６（１１４ｌｐ／ｍｍにほぼ等しい）およびより高い完全な解像度を妨げた。
【００３６】
【表２】
2020112799.tif 000004
【００３７】
イメージガイドＡ〜Ｆのコントラストは、グループ４−グループ５基準インジケータに中心合わせされた、バックライトされたUSAF 1951ターゲットと直接接触するように各イメージガイドの一方の端部を配置することによって決定された。イメージガイドの反対側の端部は、デジタルカメラが取り付けられた、約２００ｘ総合倍率における顕微鏡（Keyence VHX-5000）を使用して観察された。カメラは、固定された開口および固定された露光時間に設定された。セッションの始めに、バックライト強度は、カメラのダイナミックレンジをウォッシュアウトすることを回避するように設定され、この設定は、全ての測定のために一定に保持された。全てのバンドルのためのコントラスト値は、表３に示されているように０．９２を超えていた。
【００３８】
【表３】
2020112799.tif 000005
【００３９】
実施例２
以下の浸出ファイババンドルは、物理的分離粒子、クラッディング延長液体および／または染料が以下の表に示されたように使用されたことを除き、実施例１の浸出ファイババンドルと類似の形式で準備された。
【００４０】
【表４】
2020112799.tif 000006
【００４１】
表は、５５０ｎｍにおいて２５％以上の透過率および０．９０以上のコントラスト値を有するイメージガイドを準備することができることを示している。
【００４２】
実施例３
以下の浸出ファイババンドルは、クラッディング延長液体が以下の表に示されたように変化させられたことを除き、実施例１の浸出ファイババンドルと類似の形式で準備された。
【００４３】
【表５】
2020112799.tif 000007
【００４４】
クラッディング延長液体の詳細は以下のとおりであった。クライトックスは、Krytox type GPL104潤滑剤（DuPont Corp）、蒸留水（Poland Springs brand）、光学流体は、Nye OCF-446光学カップリング流体（Nye Optical Products）であった、PEG400は、平均分子質量３８０〜４２０ｇ／ｍｏｌを備えるポリエチレングリコール（EMD Millipore Corp）であった、かつイマージョンオイルは、Cargille Type A イマージョンオイル（Cargille Laboratories）であった。
【００４５】
表４は、浸出ファイババンドルの透過率がさまざまなクラッディング延長液体によって改良されたことを示している。クラッディング延長液体によって可能にされる透過率改善の大きさは、クラッディングガラスのものに近い屈折率、この実施例では１．５５６を備えるクラッディング液体のためにより高かった。
【００４６】
クラッディング延長液体によって可能にされる透過率改善の大きさは、非機能性シランコーティングされたガラスにおける大きな接触角度を有する液体のためにも高かった。
【００４７】
図５に、さまざまなクラッディング延長液体を用いて準備された浸出ファイババンドルのための透過率スペクトルが示されている。図５は、類似の屈折率を有するにもかかわらず、蒸留水およびクライトックスが異なる分光透過率を示したことを示している。いかなる特定の理論にも拘束されることなく、矛盾は、表４に示されているように接触角度の違いによって生じることがある。例えば、蒸留水は、あるガラスファイバに提供されたときKrytox GPL104より大きい接触角度を有する。より大きな接触角度は、場合によってはクラッディングにおけるクラッディング延長液体の“ビーディング”につながり、これ自体は、隣接するファイバの間におけるクラッディング延長液体のブリッジングを促進することがあり、クラッディング延長液体の有効厚さを改善することがある。より小さな接触角度は、クラッディングにおけるクラッディング延長液体の比較的薄いフィルムを結果として生じることがあり、光ファイバを伝わる光のエバネッセント場を規則的に含むために不十分であることがある。接触角度の類似の効果は、PEG400とイマージョンオイルとの比較によって見ることができる。
【図１Ａ】
2020112799.tif 000008
【図１Ｂ】
2020112799.tif 000009
【図２Ａ】
2020112799.tif 000010
【図２Ｂ】
2020112799.tif 000011
【図２Ｃ】
2020112799.tif 000012
【図３Ａ】
2020112799.tif 000013
【図３Ｂ】
2020112799.tif 000014
【図４】
2020112799.tif 000015
【図５】
2020112799.tif 000016
【外国語明細書】
2020112799.tif 000017
2020112799.tif 000018
2020112799.tif 000019
2020112799.tif 000020
2020112799.tif 000021
2020112799.tif 000022
2020112799.tif 000023
2020112799.tif 000024
2020112799.tif 000025
2020112799.tif 000026
2020112799.tif 000027
2020112799.tif 000028
2020112799.tif 000029
2020112799.tif 000030
2020112799.tif 000031
2020112799.tif 000032
2020112799.tif 000033
2020112799.tif 000034
2020112799.tif 000035
2020112799.tif 000036
2020112799.tif 000037
2020112799.tif 000038
2020112799.tif 000039
2020112799.tif 000040